АНТИЦЕМЕНТАЦИОННАЯ ПАСТА
ANTI-CEMENTING PASTE

Изобретение относится к области химикотермической обработке металлов, а именно к методам местной защиты деталей от науглераживания при цементации.
Известны различные антицементационные пасты на основе жидкого стекла и коалина. Из них наиболее близким аналогом предлагаемому изобретению является «Антицементационная паста» ( авторское свидетельство СССР № 644870, 30.01.1979), имеющая следующий состав:
Каолин
8-25%
Окись меди
8-20%
Силикат натрия
1-5%
Шлак АН-ШТ-1
1-5%
Жидкое стекло
все остальное
Однако эта паста не обладает достаточными защитными свойствами при цементации деталей в высокоактивном газовом карбюризаторе. Исследования показали что применение окиси магния не улучшают защиту деталей при цементации соответственно при высоких температурах. Состав веществ в аналоге не является оптимальным.
Задачей заявляемого изобретения является: оптимизация состава с обеспечением надежной защиты от цементации посредством образования стекловидного тела на поверхности детали, простота приготовления и снижение себестоимости за счет применения не дорогих отечественных импортозамещающих составляющих.
Технический результат заключается в повышении защитных свойств от цементации, расширение рабочих температур состава.
Технический результат реализуется совокупностью основных признаков: антицементационная паста, содержащая коалин и жидкое стекло, отличающаяся тем, что она дополнительно содержит окись алюминия и окись натрия в следующем соотношении компонентов, масс %:
Каолин
4-5
Окись алюминия
12-14
Окись натрия
4-5
Жидкое стекло
78-80
Кроме того, антицементационная паста выполнена с возможностью применения при термообработке деталей сложной конфигурации.
В настоящее время, наиболее распространенными технологическими покрытиями, которые позволяют защитить металл при ХТО (химикотермической обработки) от цементации, являются пасты из оксидов на различных связующих. В условиях поточного производства машиностроительных заводов, все больше внимания уделяется простоте изготовления и нанесения пасты на детали любой формы, надежной защите от цементации, обрабатываемых частей детали, легкости удаления покрытия после ХТО, экологической безопасности и снижению затрат предприятием на изготовление или приобретение антицементационной пасты.
Однако существующие в настоящее время пасты не полностью удовлетворяют этим условиям. Поэтому главной задачей была разработка технологического покрытия, обладающего требуемым комплексом свойств.
В заявляемой антицементационной пасте с помощью методов математического планирования оптимизирован состав защитного покрытия, произведена проверка защитных свойств предполагаемых составов на образцах-свидетелях, проанализирована микроструктура стали и дана оценка величине и глубине пробития защитного слоя в результате химико-термической обработки.
Далее были установлены пределы рабочих температур полученного состава исходя из результатов испытаний на опытных образцах. Выполнена оценка защитных свойств оптимизированного состава пасты при различных режимах термической обработки. Полученные в ходе исследования результаты соответствуют поставленным задачам.
На чертежах к изобретению изображены:
2
Фиг. 1 - Изотермы вязкости разреза системы с постоянным содержанием SiO 66,6 мол. %. 1 - 750°C, 2 - 900°C, 3 - 1100°C, 4 - 1300°C, 5 - 1500°C;
Фиг. 2 - Октаэдрическое окружение алюминия кислородом в корунде;
2
3
2
2
Фиг. 3 - Область стеклообразования в системе AlO-NaO-SiO
2
3
2
Для изучения влияния на основной состав таких добавок как, оксид алюминия (AlO) и оксид меди (CuO) были рассмотрены литературные данные, изотермы вязкости (Фиг. 1) и химические процессы в системе.
2
3
4
-1
Структура кристаллического корунда AlO (Фиг. 2) устроена так, что атомы алюминия окружены шестью атомами кислорода, расположенных на одинаковых расстояниях. Эти кислороды называются мостиковыми, так как координационное число по алюминию КЧ(Al)=4. При взаимодействии оксида алюминия с оксидом натрия, содержащемся в жидком стекле, образуются алюминаты, в которых атомы алюминия имеют КЧ по кислороду равное четырем. Все кислороды являются мостиковыми а отрицательный заряд атомов алюминия компенсируется расположением около каждого такого тетраэдра [AlO] ионом натрия.
2
3
2
2
AlO+NaO→2 NaAlO
4
-1
Такая структура полностью аналогична структуре тетраэдров [ВО].
2
3
При одновременном присутствии оксидов алюминия, бора и кремнезема ионы щелочных металлов в первую очередь связываются с AlO, поскольку энергия активации данной реакции меньше, что делает ее энергетически более выгодной. Область стеклообразования в тройной системе с кремнеземом весьма велика (мол. %) (Фиг. 3). (С.В. Немилов «Оптическое материаловедение: оптические стекла». // Учебное пособие, Санкт-Петербург, 2011 год)
На основании изученных данных можно утверждать, что добавление оксида алюминия увеличивает тугоплавкость покрытия, за счет связывания оксида натрия, а также способствует на начальной стадии равномерному образованию меньших по размеру и легко затягиваемых пор, что при дальнейшем нагреве создает условие для образования на детали плотного изолирующего покрытия.
Для выявления влияния оксидов были использованы образцы - свидетели, которые после нанесения смеси с определенной пропорцией компонентов на поверхность, подвергались газовой цементации при температуре 870°C/860°C в камерных печах AICHELIN. После этого образцы разрезали, шлифовали и протравливали в 2% спиртовом растворе азотной кислоты для выявления следов цементации, обусловленной несплошностью изолируемого слоя. Микроанализ шлифов производили с помощью микроскопа МЕТАМ РВ-22.
В ходе эксперимента выявлено, что оксид алюминия улучшает защитные свойства антицементационной пасты. Повышается смачиваемость составом поверхности, что говорит об отсутствии пробития защитного слоя. Так же выявлено, что покрытие с добавление оксида алюминия легче удаляется после химико-термической обработки, что имеет большое значение при дальнейшей механической обработке деталей, а оксид натрия влияет на повышение коэффициента температурного расширения, что в дальнейшем ведет к легкому удалению пасты с поверхности деталей после ХТО.
2
2
2
3
Изучив область стеклообразования в тройной системе SiO-NaO-AlO, были определены верхние и нижние границы мольных долей веществ при которых существует стекловидное тело.
2
2
2
3
Таблица 1. Границы мольных долей веществ в системе SiO-NaO-AlO
k
k
3
3
Таким образом, данный эксперимент будет типа 2, где k - число факторов. Так как нам нужно оптимизировать состав по соотношению компонентов в нем, то число факторов у нас будет равно количеству компонентов k=3. Количество опытов будет равно N=2=2=8. Точки плана 2 будут занимать вершины куба в пространстве. Так как погрешность метода измерения была неизвестна, то целесообразно сделать троекратное повторение эксперимента, чтобы оценить значимость коэффициентов регрессии (Е.В. Кузнецова "Математическое планирование эксперимента" Учебно-методическое пособие, Пермь 2011 год.)
Матрица планирования эксперимента выглядит следующим образом:
где Y - экспериментальные данные о наличие, протяженности и глубине пробития защитного слоя на образцах-свидетелях.
2
3
2
2
2
2
n
2
n
2
3
2
2
2
2
3
Опыт №1. Были взяты каолин (AlO*2SiO*2HO), жидкое натриевое стекло (NaO(SiO)*(HO)), оксид алюминия (AlO) и оксид натрия (NaO) в чистом виде в соотношении: SiO:NaO:AlO=1:1:0,6
Для определения количественного состава натриевого жидкого стекла и каолина пользовались методикой согласно ГОСТ 13078-81 и ГОСТ 19609.3-89 соответственно. В жидком стекле определяли массовую долю оксида натрия, оксида кремния и их соотношение - силикатный модуль. В каолине определяли массовую долю оксида алюминия и оксида кремния.
Чтобы приготовить 50 грамм смеси с нужным соотношением чистых веществ, брали:
2
m(SiO)=19,2 г.
2
m(NaO)=19,2 г.
2
3
m(AlO)=11,6 г.
2
3
2
2
2
Каолин брали в количестве 14,7 г. из которых AlO 5,8 г., a SiO - 6,8 г. Чистого оксида алюминия брали 5,8 г. Жидкое стекло массой 43,8 г. содержит 12,4 г. SiO и 5,3 г. NaO, добавляли чистого оксида натрия 13,9 г.
Эксперимент проводили в трех параллелях.
Полученную смесь наносили на поверхность образцов-свидетелей, которые после просушивания подвергались термической обработке.
1
Как мы можем видеть, после ХТО пробития защитного слоя пасты не обнаружено на всех трех образцах, то есть покрытие дает 100% защиту (Y=100%), но было отмечено что само покрытие после термообработки тяжело удаляется с поверхности образца.
2
3
2
2
2
2
n
2
n
2
3
2
2
2
2
3
Опыт №2. Были взяты каолин (AlO*2SiO*2HO), жидкое натриевое стекло (NaO(SiO)*(HO)), оксид алюминия (AlO) и оксид натрия (NaO) в чистом виде в соотношении: SiO:NaO:AlO=0,4:1:0,6
Чтобы приготовить 50 грамм смеси с нужным соотношением чистых веществ, брали:
2
m(SiO)=10 г.
2
m(NaO)=25 г.
2
3
m(AlO)=15 г.
2
3
2
2
2
Каолин брали в количестве 10 г. из которых AlO 4 г., a SiO - 5 г. Чистого оксида алюминия брали 11 г. Жидкое стекло массой 15 г. содержит 5 г. SiO и 2 г. NaO, добавляли чистого оксида натрия 23 г.
Эксперимент проводили в трех параллелях.
2
После ХТО пробития защитного слоя пасты не обнаружено на всех трех образцах, то есть покрытие дает 100% защиту (Y=100%).
2
3
2
2
2
2
2
2
3
2
2
2
3
Опыт №3. Были взяты каолин (AlO*2SiO*2HO), жидкое натриевое стекло (NaO(SiO)n*(HO)n) и оксид алюминия (AlO) в чистом виде в соотношении: SiO:NaO:AlO=1:0,4:0,6
Чтобы приготовить 50 грамм смеси с нужным соотношением чистых веществ, брали:
2
m(SiO)=25 г.
2
m(NaO)=10 г.
2
3
m(AlO)=15 г.
2
3
2
2
2
Каолин брали в количестве 5 г. из которых AlO 2 г., a SiO - 2,5 г. Чистого оксида алюминия брали 13 г. Жидкое стекло массой 75 г. содержит 22,5 г. SiO и 10 г. NaO. Эксперимент проводили в трех параллелях.
3
После ХТО пробития защитного слоя пасты не обнаружено на всех трех образцах, то есть покрытие дает 100% защиту (Y=100%). Покрытие легко удаляется при дальнейшей механической обработке, не повреждая целостность поверхности образца.
2
3
2
2
2
2
2
2
3
2
2
2
2
3
Опыт №4. Были взяты каолин (AlO*2SiO*2HO), жидкое натриевое стекло (NaO(SiO)n*(HO)n), оксид алюминия (AlO) и оксид натрия (NaO) в чистом виде в соотношении: SiO:NaO:AlO=0,4:0,4:0,6
Чтобы приготовить 50 грамм смеси с нужным соотношением чистых веществ, брали:
2
m(SiO)=14,3 г.
2
m(NaO)=14,3 г.
2
3
m(AlO)=21,4 г.
2
3
2
2
2
Каолин брали в количестве 4,6 г. из которых AlO 1,8 г., a SiO - 2,3 г. Чистого оксида алюминия брали 19,6 г. Жидкое стекло массой 40 г. содержит 12 г. SiO и 5,3 г. NaO, добавляли чистого оксида натрия 9 г.
Эксперимент проводили в трех параллелях.
4
После ХТО пробития защитного слоя пасты не обнаружено на всех трех образцах, то есть покрытие дает 100% защиту (Y=100%). После химико-термической обработки покрытие с поверхности образца удаляется без особых усилий.
2
2
2
2
2
2
Опыт №5. Были взяты жидкое натриевое стекло (NaO(SiO)n*(HO)n) и оксид натрия (NaO) в чистом виде в соотношении: SiO:NaO=1:1
Чтобы приготовить 50 грамм смеси с нужным соотношением чистых веществ, брали:
2
m(SiO)=25 г.
2
m(NaO)=25 г.
2
2
Жидкое стекло массой 82,5 г. содержит 25 г. SiO и 11 г. NaO, добавляли чистого оксида натрия 14 г.
Эксперимент проводили в трех параллелях.
2
3
5
В отсутствии AlO микроанализом шлифов, изготовленных из образцов-свидетелей, после ХТО обнаружено пробитие защитного слоя пасты на всех образцах средней протяженностью 33 мм (70%) и максимальной глубиной 1,1 мм, с микроструктурой, соответствующей эвтектоидной и доэвтектоидной зонам по насыщению углеродом, а эвтектоидная зона по насыщению углеродом не допускается. Данное покрытие дает защиту 30% (Y=30%).
2
2
2
2
2
2
Опыт №6. Были взяты жидкое натриевое стекло (NaO(SiO)n*(HO)n) и оксид натрия (NaO) в чистом виде в соотношении: SiO:NaO=0,4:1
Чтобы приготовить 50 грамм смеси с нужным соотношением чистых веществ, брали:
2
m(SiO)=14,3 г.
2
m(NaO)=35,7 г.
2
2
Жидкое стекло массой 47,2 г. содержит 14,3 г. SiO и 6,3 г. NaO, добавляли чистого оксида натрия 29,4 г.
Эксперимент проводили в трех параллелях.
6
В ходе исследования микроанализом шлифов, изготовленных из образцов-свидетелей, после ХТО обнаружено пробитие защитного слоя пасты на всех образцах средней протяженностью 41,6 мм (88,3%) и максимальной глубиной 2,6 мм, с микроструктурой, соответствующей эвтектоидной зоне по насыщению углеродом, а эвтектоидная зона по насыщению углеродом не допускается. Данное покрытие дает защиту 11,7% (Y=11,7%).
2
2
2
2
2
2
2
Опыт №7. Были взяты жидкое натриевое стекло (NaO(SiO)n*(HO)n), оксид натрия (NaO) и оксид кремния (SiO) в чистом виде в соотношении: SiO:NaO=1:0,4
Чтобы приготовить 50 грамм смеси с нужным соотношением чистых веществ, брали:
2
m(SiO)=35,7 г.
2
m(NaO)=14,3 г.
2
2
Жидкое стекло массой 80 г. содержит 24,2 г. SiO и 10,7 г. NaO, добавляли чистого оксида натрия 3,6 г и оксида кремния (кварц) 11,5 г.
Эксперимент проводили в трех параллелях.
7
В ходе исследования микроанализом шлифов, изготовленных из образцов-свидетелей, после ХТО обнаружено пробитие защитного слоя пасты на всех образцах средней протяженностью 36,9 мм (78,4%) и максимальной глубиной 1,8 мм, с микроструктурой, соответствующей эвтектоидной и доэвтектоидной зонам по насыщению углеродом, а эвтектоидная зона по насыщению углеродом не допускается. Данное покрытие дает защиту 21,6% (Y=21,6%).
2
2
2
2
2
2
Опыт №8. Были взяты жидкое натриевое стекло (NaO(SiO)n*(HO)n) и оксид натрия (NaO) в чистом виде в соотношении: SiO:NaO=0,4:0,4
Чтобы приготовить 50 грамм смеси с нужным соотношением чистых веществ, брали:
2
m(SiO)=25 г.
2
m(NaO)=25 г.
2
2
Жидкое стекло массой 82,5 г. содержит 25 г. SiO и 11 г. NaO, добавляли чистого оксида натрия 14 г.
Эксперимент проводили в трех параллелях.
8
В ходе исследования микроанализом шлифов, изготовленных из образцов-свидетелей, после ХТО обнаружено пробитие защитного слоя пасты на всех образцах средней протяженностью 33 мм (70%) и максимальной глубиной 2,9 мм, с микроструктурой, соответствующей эвтектоидной и доэвтектоидной зонам по насыщению углеродом, а эвтектоидная зона по насыщению углеродом не допускается. Данное покрытие дает защиту 30% (Y=30%).
После проведения серии опытов для оценки защитных свойств антицементационной пасты была построена следующая сводная матрица.
Коэффициенты регрессии рассчитываем по следующим формулам:
Для вычисления погрешности коэффициентов регрессии воспользуемся формулой для определения среднеквадратичного отклонения или среднеквадратичной ошибки
согласно которой дисперсия для каждой строки определяется так:
Дисперсия среднего значения будет равна:
и дисперсия коэффициентов регрессии
следовательно ошибка коэффициентов регрессии
коэффициенты регрессии, определяются как:
Так как коэффициент Стьюдента tN=tN=8 для числа наблюдений  и достоверности 0,95 равен 2,1, то доверительный интервал определяется как:
при
Значимость коэффициентов регрессии определяется по формуле
0
1
2
3
12
13
23
123
b=61,7>1,2; b=1,2=1,2; b=-1,2<1,2; b=38,3>1,2; b=3,3>1,2; b=-1,2<1,2; b=1,2=1,2; b=-3,3<1,2
Коэффициенты b1, b2, b3, b23, b123 - не значительны для доверительной вероятности 95%, то их не учитываем, вследствие чего уравнение регрессии примет вид:
3
12
Y=61,7+38,3x+3,3х
Рассчитываем выход (Y) по данному уравнению и разность с практически полученным значением:
1
2
3
4
5
6
7
8
Y=103,3 (ΔY=3,3); Y=100 (ΔY=0); Y=100 (ΔY=0); Y=103,3 (ΔY=3,3); Y=26,7 (ΔY=3,3); Y=20,1 (ΔY=8,4); Y=20,1 (ΔY=1,5); Y=26,7 (ΔY=3,3).
Для оценки возможности использования данной линейной модели нужно оценить ее по критерию Фишера по следующему равенству:
равен 7,962
2,6≤F
Равенство выполняется, поэтому эксперимент можно достаточно точно описать линейной моделью.
После оптимизации состава и проверки защитных свойств пасты на образцах-свидетелях, решаем вопрос о пределах температурных режимов термообработки.
Для этого были изготовлены образцы цилиндрической формы высотой (h) равной 2,0 см и диаметром(d) около 1,5 см. Данные образцы подвергались постепенному нагреву в высокотемпературной электропечи ПВК-1,4-8 от 300 до 1100°C с шагом в 100°C, при этом измерялось соотношение диаметра к высоте, и температура при которой происходило плавление смеси.
В ходе исследования было установлено что образец начинает плавится уже при 600°C, а рабочими температурами ХТО являются 870-1100°C.
Приготовление и нанесение заявляемой антицементационной пасты производится следующим образом:
1 Перед приготовлением необходимо определить силикатный модуль жидкого стекла по ГОСТ 13078-81.
2 Все компоненты взвесить на технических весах и тщательно перемешать. Нанесение обмазки производят на тех частях деталей которые нужно защитить при газовой цементации.
3. Наносить пасту разрешается в ручную с помощью полужесткой кисти или окунанием. Время сушки 1 слоя должно быть не менее 120 минут, время сушки 2 слоя не менее 7-8 часов. Температурный режим сушки 1 и 2 слоев +20°C, +40°C.
2
2
2
3
Итак, с помощью методов математического планирования оптимизирован состав защитного покрытия, в результате проведенной статистической обработка полученных данных, выявлены оптимальные мол. % соотношения основных компонентов в смеси. Установлено, что максимальную защиту при термообработке дают следующие соотношения SiO:NaO:AlO равные соответственно 1:1:0,6; 0,4:1:0,6; 0,4:0,4:0,6 и 1:0,4:0,6, но с точки зрения экономии и уменьшения трудоемкости самым оптимальным является последнее соотношение. Предлагается состав компонентов, масс % (в пересчете с мольных на массовые доли в смеси):
Каолин
4-5;
Окись алюминия
12-14;
Окись натрия
4-5;
Жидкое стекло
78-80;
который позволяет повысить защитные свойства при ХТО.
В результате проверки защитных свойств предполагаемых составов на образцах-свидетелях, анализа микроструктура стали дана оценка величине и глубине пробития защитного слоя в результате химико-термической обработки (в данной серии проведено восемь опытов по три параллели в каждом, выявлено, что максимальную защиту (100%) от пробития дают смеси содержащие 0,6 мол. % оксида алюминия).
Пределы рабочих температур, полученного состава исходя из результатов испытаний на опытных образцах: от 600°C (температура плавления пасты) до 1100°C (испытания при нитроцементации Т=860/870°C и на высокотемпературных режимах свыше 900°C. Заявляемый состав антицементационной пасты показал 100% защиту от пробития защитного слоя при различных режимах термообработки. Высокие защитные свойства пасты позволяют применять ее при различных режимах термообработки, а легкость удаления пасты после ХТО дает возможность применения на деталях различной сложной конфигурации.
Технический результат подтверждается повышенными защитными свойствами.
Заявленное изобретение в качестве антицементационной пасты реализуется и может быть применено в промышленных масштабах и отличается простотой приготовления и низкой себестоимостью за счет применения не дорогих отечественных импортозамещающих и экологичных составляющих. Применение нетоксичной и безопасной в работе антицементационной пасты предлагаемого состава позволяет снизить трудоемкость обработки и брак деталей за счет создания стабильного, газонепроницаемого и легко удаляемого изолирующего слоя на защищаемой поверхности.
Использование предлагаемой пасты позволяет исключить операцию термообезжиривания деталей при подготовке их к защите при цементации.